СИЛОВОЙ КАБЕЛЬ С СИСТЕМОЙ СШИТОЙ ЭЛЕКТРИЧЕСКОЙ ИЗОЛЯЦИИ И СПОСОБ ИЗВЛЕЧЕНИЯ ИЗ НЕГО ПОБОЧНЫХ ПРОДУКТОВ СШИВАНИЯ

1. Силовой кабель, содержащий по меньшей мере один сердечник кабеля, включающий в себя токопроводящую жилу, систему сшитой электрической изоляции, содержащую внутренний полупроводящий слой, изолирующий слой и внешний полупроводящий слой, и частицы цеолита, размещенные между токопроводящей жилой и внутренним полупроводящим слоем.
2. Силовой кабель по п.1, в котором частицы цеолита размещены в контакте с внутренним полупроводящим слоем.
3. Силовой кабель по п.1, в котором частицы цеолита дополнительно размещены во внешнем полупроводящем слое или в контакте с ним.
4. Силовой кабель по п.3, в котором частицы цеолита размещены в контакте с внешним полупроводящим слоем.
5. Силовой кабель по п.1, в котором частицы цеолита распределены на основе, включающей любую из оплетки или ленты.
3
6. Силовой кабель по п.1, в котором частицы цеолита присутствуют в количестве менее 0,01 г/см.
3
7. Силовой кабель по п.6, в котором частицы цеолита присутствуют в количестве не более 0,008 г/см.
4
+
+
8. Силовой кабель по п.1, в котором частицы цеолита имеют компенсирующий заряд катион, выбираемый из группы, состоящей из катиона аммония (NH) и катиона водорода (H).
2
2
3
9. Силовой кабель по п.1, в котором частицы цеолита имеют мольное отношение SiO/AlO, равное или меньшее 20.
2
2
3
10. Силовой кабель по п.1, в котором частицы цеолита имеют мольное отношение SiO/AlO, равное или меньшее 15.
11. Силовой кабель по п.1, в котором частицы цеолита имеют максимальный диаметр сферы, которая может переноситься вдоль по меньшей мере одного из направлений осей ячейки, равный или больший 3 Å.
2
12. Силовой кабель по п.1, в котором частицы цеолита имеют содержание натрия в пересчете на NaO, равное или большее 0,3% по массе.
13. Способ извлечения побочных продуктов сшивания из системы сшитой электрической изоляции сердечника силового кабеля, включающий следующие последовательные этапы:
изготовление сердечника силового кабеля, включающего в себя токопроводящую жилу, систему сшитой электрической изоляции, содержащую побочные продукты сшивания и включающую в себя внутренний полупроводящий слой, изолирующий слой и внешний полупроводящий слой, и частицы цеолита, размещенные между токопроводящей жилой и внутренним полупроводящим слоем;
нагрев сердечника силового кабеля до температуры, вызывающей миграцию побочных продуктов сшивания из системы сшитой электрической изоляции к частицам цеолита, тем самым частицы цеолита поглощают побочные продукты сшивания; и
последующее размещение металлического экрана вокруг сердечника силового кабеля.
14. Способ по п.13, в котором этап нагрева осуществляют при температуре от 70°С до 80°С в течение времени от 7 до 15 дней.
15. Способ по п.13, в котором этап нагрева заставляет по меньшей мере одну фракцию побочных продуктов сшивания необратимо поглощаться частицами цеолита.